(57)【要約】【課題】害虫忌避効果が高く、耐熱性にも優れた害虫忌避剤を提供する。また、この害虫忌避剤と各種樹脂を用いて得られる加工品であって、優れた害虫忌避性を発現する繊維、シート、成形品などの害虫忌避性加工品を提供する。【解決手段】薬剤を無機多孔性物質に担持させてなる害虫忌避剤であって、前記薬剤は、分子量が３２５〜４２５であるピレスロイド系化合物であり、前記無機多孔性物質は、ＢＥＴ比表面積が５５０〜１０００ｍ2／ｇであり、かつ、細孔径が０．８〜１５ｎｍであることを特徴とする害虫忌避剤。【選択図】なし【特許請求の範囲】
【請求項１】
薬剤を無機多孔性物質に担持させてなる害虫忌避剤であって、
前記薬剤は、分子量が３２５〜４２５であるピレスロイド系化合物であり、
前記無機多孔性物質は、ＢＥＴ比表面積が５５０〜１０００ｍ2／ｇであり、かつ、細孔径が０．８〜１５ｎｍであることを特徴とする害虫忌避剤。
【請求項２】
上記薬剤の担持量が、無機多孔性物質のＢＥＴ比表面積１００ｍ2あたり０．００７〜０．０９ｍｌである請求項１に記載の害虫忌避剤。
【請求項３】
上記無機多孔性物質が、ケイ酸塩化合物、シリカゲル、ゼオライト、金属酸化物、金属水酸化物及びリン酸塩化合物からなる群より選択される少なくとも１種である請求項１又は２に記載の害虫忌避剤。
【請求項４】
薬剤を担持させる前の上記無機多孔性物質の水分が、３質量％以下である請求項１〜３のいずれか１項に記載の害虫忌避剤。
【請求項５】
請求項１〜４のいずれか１項に記載の害虫忌避剤を含有することを特徴とする害虫忌避性樹脂組成物。
【請求項６】
請求項１〜４のいずれか１項に記載の害虫忌避剤を含有することを特徴とする害虫忌避性加工品。
【発明の詳細な説明】
【技術分野】
【０００１】
本発明は、害虫忌避剤に関する。また、この害虫忌避剤を用いた害虫忌避性樹脂組成物及び害虫忌避性加工品に関する。
【背景技術】
【０００２】
害虫である蚊やダニに対して忌避効果のある薬剤は種々のものがあるが、忌避性能に優れ、かつ、安全性が高い薬剤として、ディート（Ｎ，Ｎ−ジエチル−ｍ−トルアミド）が知られている。しかしこの薬剤は揮発性が高く、これを繊維製品や樹脂成形品などに応用しようとすると、加工時に揮発してしまい、効果が減失してしまう。
このような問題に対して、薬剤である有機化合物を、無機化合物に担持させた害虫忌避剤が開示されている。例えば、特許文献１には、有機機能付与剤を、結晶水結合能力を有する吸水性無機物質に担持せしめた徐効性機能付与剤が開示されており、結晶水結合能力を有する吸水性無機物質としてゼオライト、シリカゲルなどが記載され、有機機能付与剤としてディートなどの各種薬剤が記載されている。特許文献２には、ディートなどの害虫忌避薬剤を、特定の層状珪酸塩の層内に担持させた耐久性害虫忌避剤が記載されている。また、特許文献３には、ピレスロイド化合物を、層状リン酸塩又は層状珪酸塩に担持させてなる害虫忌避剤組成物が開示されている。更に、特許文献４には、防虫・昆虫忌避機能等の生理活性機能を有する有機化合物を、無機物である粘土鉱物と複合一体化した粘土鉱物系複合材料が開示されている。
【先行技術文献】
【特許文献】
【０００３】
【特許文献１】特開平９−３１２４５号公報
【特許文献２】国際公開第２０１１／０４０２５２号
【特許文献３】特開２０００−３０２６１３号公報
【特許文献４】特開２００７−２９１０９７号公報
【発明の概要】
【発明が解決しようとする課題】
【０００４】
しかしながら、特許文献１、２に開示されるような害虫忌避剤は、室温下でも薬剤が揮発するため、忌避効果の持続性が不十分である。また、樹脂成形などの加工時に要求される耐熱性についても不十分であり、ポリエステル樹脂やナイロン樹脂などを用いて高温で成形又は紡糸する用途には適さないという問題がある。
【０００５】
また、特許文献３、４に開示されているような複合材料も、忌避効果、持続性及び耐熱性のすべてを満足するものではない。
【０００６】
本発明は、上記問題点に鑑みてなされたものであって、その目的は、蚊やダニなどの害虫に対して忌避効果が高く、その効果が持続し、耐熱性にも優れた害虫忌避剤を提供することである。また、この害虫忌避剤と各種樹脂を用いて得られる加工品であって、優れた害虫忌避性を発現する繊維、シート、成形品などの害虫忌避性加工品を提供することである。
【課題を解決するための手段】
【０００７】
本発明者らは、ＢＥＴ比表面積及び細孔径が特定範囲の無機多孔性物質に、特定の分子量のピレスロイド系化合物を担持させた害虫忌避剤が、忌避効果が高く、耐熱性に優れることを見出し、本発明を完成させるに至った。
すなわち、本発明は以下の通りである。
１．薬剤を無機多孔性物質に担持させてなる害虫忌避剤であって、前記薬剤は、分子量が３２５〜４２５であるピレスロイド系化合物であり、前記無機多孔性物質は、ＢＥＴ比表面積が５５０〜１０００ｍ2／ｇであり、かつ、細孔径が０．８〜１５ｎｍであることを特徴とする害虫忌避剤。
２．上記薬剤の担持量が、無機多孔性物質のＢＥＴ比表面積１００ｍ2あたり０．００７〜０．０９ｍｌである上記１に記載の害虫忌避剤。
３．上記無機多孔性物質が、ケイ酸塩化合物、シリカゲル、ゼオライト、金属酸化物、金属水酸化物及びリン酸塩化合物からなる群より選択される少なくとも１種である上記１又は２に記載の害虫忌避剤。
４．薬剤を担持させる前の上記無機多孔性物質の水分が、３質量％以下である上記１〜３のいずれかに記載の害虫忌避剤。
５．上記１〜４のいずれかに記載の害虫忌避剤を含有することを特徴とする害虫忌避性樹脂組成物。
６．上記１〜４のいずれかに記載の害虫忌避剤を含有することを特徴とする害虫忌避性加工品。
【発明の効果】
【０００８】
本発明に係る害虫忌避剤は、ＢＥＴ比表面積及び細孔径が特定範囲の無機多孔性物質に、特定の分子量のピレスロイド系化合物を担持させているため、害虫忌避効果が高く、かつ、適度な徐放性を有する。ここで、徐放性とは、薬剤が無機多孔性物質から徐々に放出され、害虫忌避効果が持続することをいう。また、本発明の害虫忌避剤と各種樹脂を溶融混練して加工する場合でも、薬剤が熱分解したり揮散したりすることはなく、耐熱性に優れる。更に、本発明の害虫忌避剤を用いて製造された繊維、シート及び成形品などの加工品は、優れた害虫忌避性を発現する。
【発明を実施するための形態】
【０００９】
本発明の一実施形態について説明すると以下の通りであるが、本発明はこれらに限定されるものではない。なお、特に断りのない％は質量％であり、部は質量部を示す。
【００１０】
［１］害虫忌避剤
本発明の害虫忌避剤は、薬剤を無機多孔性物質に担持させてなる害虫忌避剤であって、前記薬剤は、分子量が３２５〜４２５のピレスロイド系化合物であり、前記無機多孔性物質は、ＢＥＴ比表面積が５５０〜１０００ｍ2／ｇであり、かつ、細孔径が０．８〜１５ｎｍであることを特徴とする。本発明の構成成分について、具体的に説明する。
【００１１】
本発明に用いる薬剤は、ピレスロイド系化合物である。ピレスロイド系化合物とは、除虫菊の乾燥花から得られる天然ピレスロイド、又はこの天然ピレスロイドをモデルにした合成ピレスロイドである。これらの成分は殺虫剤として用いられるが、同時に害虫忌避剤としても有用である。また、本発明に用いるピレスロイド系化合物は、分子量が３２５〜４２５のものである。分子量は３４５〜４１５であることが好ましく、３５０〜４００であることがより好ましい。分子量が３２５〜４２５であるピレスロイド系化合物は、無機多孔性物質に担持しやすく、担持されたものの害虫忌避効果、徐放性及び耐熱性が共に良好である。分子量が３２５未満であると担持された化合物の安定性が悪く、加工時の耐熱性に劣る。一方、分子量が４２５を超えると、揮発性が下がるため、害虫忌避効果が得られにくい。
【００１２】
分子量が３２５〜４２５であるピレスロイド系化合物としては、例えば、（１Ｒ）−２，２−ジメチル−３β−（２−メチル−１−プロペニル）シクロプロパン−１β−カルボン酸［（１，３，４，５，６，７−ヘキサヒドロ−１，３−ジオキソ−２Ｈ−イソインドール）−２−イル］メチル（以下、「Ｄ−テトラメトリン」ともいう：分子量３３１.４）、（１Ｒ，３Ｓ）−３−（２，２−ジクロロビニル）−２，２−ジメチルシクロプロパンカルボン酸（２，３，５，６−テトラフルオロフェニル）メチル（以下、「トランスフルトリン」ともいう：分子量３７１．１５）、２，２−ジメチル−３−（２−メチル−１−プロペニル）シクロプロパンカルボン酸５−ベンジルフラン−３−イルメチル（以下、「レスメトリン」ともいう：分子量３３８．４５）、２，２−ジメチル−３−（２−メチル−１−プロペニル）−１−シクロプロパンカルボン酸＝α−シアノ−ｍ−フェノキシベンジル（以下、「シフェノトリン」ともいう：分子量３７５．４７）、２−（４−エトキシフェニル）−２−メチルプロピル（３−フェノキシベンジル）エーテル（以下、「エトフェンプロックス」ともいう：分子量３７６．４９）、ｒａｃ−３α*−[（Ｚ）−２−クロロ−３，３，３−トリフルオロ−１−プロペニル] −２，２−ジメチルシクロプロパン−１α*−カルボン酸（２，３，５，６−テトラフルオロ−４−メチルフェニル）メチル（以下、「テフルトリン」ともいう：分子量４１８．７４）、ｒａｃ−３α*−[（Ｚ）−２−クロロ−３，３，３−トリフルオロ−１−プロペニル]−２，２−ジメチルシクロプロパン−１α*−カルボン酸（２−メチルビフェニル−３−イル）メチル（以下、「ビフェントリン」:分子量４２２．８７）、（４−エトキシフェニル）［３−（４−フルオロ−３−フェノキシフェニル）プロピル］ジメチルシラン（以下、「シラフルオフェン」ともいう：分子量４０８．５８）、２−（２−メチル−１−プロペニル）−３，３−ジメチルシクロプロパン−１−カルボン酸３−フェノキシベンジル（以下、「フェノトリン」ともいう：分子量３５０．４５）、３−（２，２−ジクロロエテニル）−２，２−ジメチルシクロプロパン−１−カルボン酸（３−フェノキシベンジル）（以下、「ペルメトリン」ともいう：分子量３９１．２９）、（１Ｒ，３Ｒ）−２，２−ジメチル−３−（２−メチル−１−プロペニル)シクロプロパン−１−カルボン酸（Ｓ）−２−メチル−３−［（Ｚ）−２，４−ペンタジエニル］−４−オキソ−２−シクロペンテン−１−イル（以下、「ピレトリンＩ」ともいう：分子量３２８．４５）、（１Ｒ，３Ｒ）−３−［（Ｅ）−３−メトキシ−２−メチル−３−オキソ−１−プロペニル］−２，２−ジメチルシクロプロパンカルボン酸（Ｓ）−２−メチル−４−オキソ−３−［（Ｚ）−２，４−ペンタジエニル］−２−シクロペンテン−１−イル（以下、「ピレトリンＩＩ」ともいう：分子量３７２．４６）、（１Ｒ，３Ｒ）−３−［（Ｅ）−３−メトキシ−２−メチル−３−オキソ−１−プロペニル］−２，２−ジメチルシクロプロパンカルボン酸（Ｓ）−３−［（Ｚ）−２−ブテニル］−２−メチル−４−オキソ−２−シクロペンテン−１−イル（以下、「シネリンＩＩ」ともいう：分子量���６０．４５）、（１Ｒ）−２，２−ジメチル−３α−（２−メチル−１−プロペニル）シクロプロパンカルボン酸（Ｓ）−２−メチル−４−オキソ−３−［（Ｚ）−２−ペンテニル］−２−シクロペンテン−１−イル（以下、「ジャスモリンＩ」ともいう：分子量３３０．４６）、及び（１Ｒ）−３α−［（Ｅ）−３−メトキシ−２−メチル−３−オキソ−１−プロペン−１−イル］−２，２−ジメチル−１β−シクロプロパンカルボン酸（Ｓ）−２−メチル−４−オキソ−３−［（Ｚ）−２−ペンテニル］−２−シクロペンテン−１−イル（以下、「ジャスモリンＩＩ」ともいう：分子量３７４．４７）等が挙げられる。これらの中でも害虫の忌避効果や徐放性の点から、フェノトリン、ペルメトリン及びトランスフルトリンが好ましく、フェノトリン及びペルメトリンが特に好ましい。
【００１３】
本発明で用いる無機多孔性物質は、ＢＥＴ比表面積が５５０〜１０００ｍ2／ｇであり、かつ、細孔径が０．８〜１５ｎｍの無機多孔性物質である。
無機多孔性物質のＢＥＴ比表面積は、６００〜９００ｍ2／ｇであることが好ましく、６５０〜８００ｍ2／ｇであることがより好ましい。ＢＥＴ比表面積が５５０ｍ2／ｇ未満であると、害虫忌避効果が低下する傾向にある。一方、ＢＥＴ比表面積が１０００ｍ2／ｇを超えると、吸油量が低下するために、無機多孔性物質から薬剤がブリードし易くなる。その結果、適度な徐放性が得られない場合がある。なお、本発明のＢＥＴ比表面積は、Quantachrome社製「AUTOSORB−１」（型式名）で測定した値である。
【００１４】
また、無機多孔性物質の細孔径は、１．０〜１０ｎｍであることが好ましく、１．５〜７ｎｍであることがより好ましい。細孔径が０．８ｎｍに満たないと、薬剤が無機多孔性物質の細孔に十分に入ることができない。一方、細孔径が１５ｎｍを超えると、薬剤が無機多孔性物質の細孔に留まりにくくなり、適度な徐放性が得られない場合がある。なお、本発明の細孔径の測定方法は後述する。
【００１５】
上記ＢＥＴ比表面積及び細孔径を有する無機多孔性物質としては、例えば、ケイ酸塩化合物、シリカゲル、ゼオライト、金属酸化物、及び金属水酸化物等が挙げられる。これらの中でも、ＢＥＴ比表面積が大きく、かつ、上記細孔径を有することからケイ酸塩化合物、シリカゲル、又はゼオライトが好ましく、シリカゲルが特に好ましい。
【００１６】
ケイ酸塩化合物としては、例えば、ケイ酸アルミニウム及びケイ酸マグネシウム等が挙げられる。ケイ酸アルミニウム及びケイ酸マグネシウムは、天然物あるいは合成物であってもよい。合成のケイ酸アルミニウムは、下記一般式（１）で表されるものである。
Ａｌ2Ｏ3・ｎＳｉＯ2・ｍＨ2Ｏ    （１）
但し、式（１）におけるｎは６以上の正数であり、より好ましくはｎが６〜５０で、かつ、ｍが１〜２０の正数であり、特に好ましくはｎが８〜１５でｍが３〜１５である。また、ケイ酸マグネシウムは下記式（２）で表されるものである。
ＭｇＯ・ｎＳｉＯ2・ｍＨ2Ｏ    （２）
但し、式（２）におけるｎは１以上の正数であり、より好ましくはｎが１〜２０で、かつ、ｍが０．１〜２０の正数であり、更に好ましくはｎが１〜１５でｍが０．３〜１０であり、特に好ましくはｎが３〜１５でｍが１〜８である。
【００１７】
ケイ酸塩化合物の合成物は、例えば以下のような手段によって得ることができる。
アルミニウム塩又はマグネシウム塩の水溶液と、ケイ酸アルカリ金属塩の水溶液とを混合し、室温、大気圧条件下に必要に応じて酸もしくはアルカリを加えて、ｐＨ約３〜７の条件に維持して共沈せしめ、これを、例えば約４０℃〜１００℃程度において熟成し、もしくは熟成せずに共沈物を水洗、脱水、乾燥することにより合成することができる。
【００１８】
シリカゲルは製造方法により様々な特徴を有するものが市販されているが、上記ＢＥＴ比表面積及び細孔径を有するものであればいずれも使用することができる。
また、ゼオライトは、天然物あるいは合成物であってもよい。ゼオライトの構造は多様であるが、公知のものはいずれも使用することができる。構造としては、例えば、Ａ型、Ｘ型、Ｙ型、α型、β型、ＺＳＭ−５型等がある。
【００１９】
金属酸化物としては、例えば、酸化アルミニウム、酸化マグネシウム、酸化チタン、及び酸化ジルコニウム等が挙げられる。
また、金属水酸化物としては、例えば、水酸化アルミニウム、水酸化マグネシウム、水酸化チタン、及び水酸化ジルコニウム等が挙げられる。
【００２０】
上記無機多孔性物質には吸着した水分が含まれるが、当該水分が多い場合は薬剤が無機多孔性物質に担持されにくくなるため、担持前の無機多孔性物質の水分を３質量％以下にすることが好ましく、２．５質量％以下にすることがより好ましい。無機多孔性物質の水分は、減圧乾燥等により除くことができる。なお、前記無機多孔性物質の水分は、ＪＩＳ  Ｋ  ００６７（１９９２年改正）「化学製品の減量及び残分試験方法」4．1．1（1）第一法により測定した値である。
【００２１】
本発明の害虫忌避剤は、以下の方法により製造することができる。
（１）室温から８０℃の温度で無機多孔性物質を撹拌し、これに薬剤を添加して混合する方法。
（２）室温から８０℃の温度で無機多孔性物質を撹拌し、これに薬剤の溶液を添加して混合し、その後、溶媒を除去する方法。
（３）室温から８０℃の温度で無機多孔性物質の分散溶液を撹拌し、これに薬剤を添加して混合し、その後、溶媒を除去する方法。
（４）室温から８０℃の温度で無機多孔性物質の分散溶液を撹拌し、これに薬剤の溶液を添加して混合し、その後、溶媒を除去する方法。
上記無機多孔性物質の分散溶液、及び薬剤の溶液に用いる溶媒は、薬剤を無機多孔性物質に担持した後、容易に除去できるものであればよく、炭素数３以下のアルコール、アセトン、又は水などが好ましい。また、上記の製造方法において、無機多孔性物質と薬剤の添加順序を反対にしてもよい。すなわち、室温から８０℃の温度で薬剤又はその溶液を撹拌し、これに無機多孔性物質又はその分散溶液を添加する方法でもよい。
【００２２】
上記製造方法によって得られる混合物は、更に乾燥を行ってもよい。乾燥により、樹脂や繊維に添加した時に発泡や変色などの不具合が起きにくくなる。乾燥温度は、６０〜１２０℃が好ましく、８０〜１１０℃であることがより好ましく、減圧下で行ってもよい。
なお、乾燥時間は、乾燥温度、処理量及び装置により最適な時間があるため、適宜設定すればよい。
【００２３】
害虫忌避剤を製造する場合に、薬剤の担持量は、無機多孔性物質のＢＥＴ比表面積１００ｍ2あたり、０．００７〜０．０９ｍｌであることが好ましい。この担持量は、０．００８〜０．０８ｍｌであることがより好ましく、０．０１〜０．０８ｍｌであることが更に好ましく、０．０２〜０．０７ｍｌであることが特に好ましい。薬剤の担持量が無機多孔性物質のＢＥＴ比表面積１００ｍ2あたり、０．００７〜０．０９ｍｌの範囲内であれば、優れた害虫忌避効果が得られる。また、本発明の害虫忌避剤を含有する樹脂組成物を用いて成形する際に、薬剤の熱分解や揮散による強い臭気が発生することなく、作業環境に問題が生じることもない。
【００２４】
［２］害虫忌避性樹脂組成物
本発明の害虫忌避剤を樹脂に配合することにより、害虫忌避性樹脂組成物を容易に得ることができる。用いることができる樹脂の種類は特に制限はなく、天然樹脂、合成樹脂、半合成樹脂のいずれであってもよく、また熱可塑性樹脂、熱硬化性樹脂のいずれであってもよい。具体的な樹脂としては成形用樹脂、繊維用樹脂、ゴム状樹脂のいずれであってもよく、例えば、ポリエチレン、ポリプロピレン、塩化ビニル、ＡＢＳ樹脂、ＡＳ樹脂、ＭＢＳ樹脂、ナイロン樹脂、ポリエステル、ポリ塩化ビニリデン、ポリスチレン、ポリアセタール、ポリカーボネート、ＰＢＴ、アクリル樹脂、フッ素樹脂、ポリウレタンエラストマー、ポリエステルエラストマー、メラミン、ユリア樹脂、四フッ化エチレン樹脂、不飽和ポリエステル樹脂、レーヨン、アセテート、ポリビニルアルコール、キュプラ、トリアセテート、及びビニリデンなどの成形用又は繊維用樹脂、天然ゴム、シリコーンゴム、スチレンブタジエンゴム、エチレンプロピレンゴム、フッ素ゴム、ニトリルゴム、クロルスルホン化ポリエチレンゴム、ブタジエンゴム、合成天然ゴム、ブチルゴム、ウレタンゴム、及びアクリルゴムなどのゴム状樹脂がある。また、本発明の害虫忌避剤を天然繊維の繊維と複合化させて、害虫忌避性繊維を作製することもできる。
【００２５】
本発明の害虫忌避剤を樹脂に配合し、害虫忌避性樹脂組成物とする加工方法は、公知の方法がいずれも採用できる。例えば、（１）害虫忌避剤粉末と樹脂とが付着しやすくするための添着剤や害虫忌避剤粉末の分散性を向上させるための分散剤を使用し、ペレット状樹脂又はパウダー状樹脂をミキサーで直接混合する方法、（２）前記のようにして混合して、押し出し成形機にてペレット状に成形した後、その成形物をペレット状樹脂に配合する方法、（３）害虫忌避剤を、ワックスを用いて高濃度のペレット状に成形後、そのペレット状成形物をペレット状樹脂に配合する方法、（４）害虫忌避剤をポリオールなどの高粘度の液状物に分散混合したペースト状組成物を調製後、このペーストをペレット状樹脂に配合する方法などがある。
【００２６】
害虫忌避性樹脂組成物における害虫忌避剤の含有量は、多い方が害虫忌避性の持続性が向上する傾向があるが、あまり多いと成形品の力学的特性が低下するため、樹脂１００質量部に対して０．１〜５０質量部が好ましく、０．３〜２０重量部がより好ましい。
【００２７】
［３］害虫忌避性加工品
上記の害虫忌避性樹脂組成物の成形には、各種樹脂の特性に合わせてあらゆる公知の加工技術と機械が使用可能であり、様々な加工品を得ることができる。具体的操作は常法により行えばよく、塊状、スポンジ状、フィルム状、シート状、糸状、パイプ状、及びこれらの複合体など、種々の形態に成形加工することができる。
【００２８】
本発明の害虫忌避性加工品としては、例えば、繊維、塗料、シート及び樹脂成形品等が挙げられる。
本発明の害虫忌避剤を含有する害虫忌避性繊維としては、蚊・ダニ忌避性を必要とする各種の分野で利用可能である。例えば、当該繊維は、布団、布団カバー、座布団、毛布、じゅうたん、カーテン、ソファー、カバー、シート、カーシート、カーマット、エアーフィルターを始めとして、多くの繊維製品に使用できる。繊維製品への添加方法は繊維製品の表面あるいは裏面にバインダー樹脂を用いて添着する方法や繊維樹脂に練りこむ方法がある。
また、害虫忌避剤を含有する害虫忌避性塗料としては、害虫忌避性を必要とする各種の分野で利用可能である。例えば、当該塗料は、建物の内壁、外壁、鉄道車両の内壁などで使用できる。本発明の害虫忌避剤を含有する蚊・ダニ忌避性シートとしては、害虫忌避性を必要とする各種の分野で利用可能である。例えば、当該シートは、空気清浄フィルター等のフィルター、壁紙、不織布、紙、フィルムなどで使用できる。また、本発明の害虫忌避剤を含有する害虫忌避性樹脂成形品としては、害虫忌避性を必要とする各種の分野で利用可能である。例えば、当該樹脂成形品は、空気清浄器、冷蔵庫などの家電製品や、ゴミ箱、水切りなどの一般家庭用品、ポータブルトイレなどの各種介護用品、日常品などで使用できる。
【実施例】
【００２９】
以下、本発明を更に具体的に説明するが、これに限定されるものではない。なお、下記において、部及び％は質量基準である。
【００３０】
１．評価方法
（１）ＢＥＴ比表面積
ＪＩＳ  Ｚ  ８８３０（２０１３年改正）「ガス吸着による粉体（固体）の比表面積測定方法」に準拠し、Quantachrome社製「AUTOSORB−１」（型式名）を用いて測定した。
【００３１】
（２）細孔径
・細孔径２〜５０ｎｍ（メソ細孔）の場合
ＪＩＳ  Ｚ  ８８３１−２（２０１０年制定）「粉体（固体）の細孔径分布及び細孔特性−第２部：ガス吸着によるメソ細孔及びマクロ細孔の測定方法」に準拠し、Quantachrome社製「AUTOSORB−１」（型式名）を用いて測定した。
・細孔径２ｎｍ未満（ミクロ細孔）の場合
ＪＩＳ  Ｚ  ８８３１−３（２０１０年制定）「粉体（固体）の細孔径分布及び細孔特性−第３部：ガス吸着によるミクロ細孔の測定方法」に準拠して測定することができる。
本明細書における２ｎｍ未満の細孔径は、東ソー社のカタログ値を用いた。
【００３２】
（３）水分
ＪＩＳ  Ｋ  ００６７（１９９２年改正）「化学製品の減量及び残分試験方法」4．1．1（１）第一法により測定した。但し、乾燥条件は１５０℃、２時間とした。
【００３３】
（４）成形性
所定量の害虫忌避剤をナイロン樹脂（宇部興産製  ナイロン６  商品名「宇部ナイロン  １０１３Ｂ」）に添加し、ヘンシェルミキサーを用いて混合して害虫忌避性樹脂組成物を得た。ここで、実施例１に用いた害虫忌避剤Ａ（実施例１）の薬剤担持量は２０％であるので、樹脂組成物中の害虫忌避剤の含有量が２．０％のとき、薬剤（有効成分）の含有量は０．４％と算出される。
次に、前記害虫忌避性樹脂組成物を以下の条件で射出成形して、縦１１０ｍｍ×横１１０ｍｍ×厚さ２ｍｍの平板を作製し、この平板の発泡状態を評価した。また、樹脂組成物を成形機内で５分間滞留させ、成形時の臭気を評価した。
＜成形条件＞
成形機：名機製作所社製  型式「Ｍ−５０Ａ（ＩＩ）−ＤＭ」
成形温度：２５０℃
＜発泡の評価基準＞
〇：発泡なし、△：発泡が平板あたり１〜９個見られる、×：発泡が平板あたり１０個以上見られる
＜臭気の評価基準＞
６段階臭気強度で判定した。
〇：臭気強度１以下、△：臭気強度２、×：臭気強度３以上
【００３４】
【表１】
2016166144.tif 000002
【００３５】
（５）初期ダニ忌避性能
上記成形性の評価で作製した平板から、直径４０ｍｍの円盤を切り取り、試験片とした。評価は、ＪＩＳ  Ｌ  １９２０「繊維製品の防ダニ性能試験方法」に基づき、侵入阻止法で行い、初期忌避率を求めた。初期の忌避率が８０％以上であれば、ダニ忌避性能は良好であると判断した。
【００３６】
（６）ダニ忌避性能の持続性
上記成形性の評価で作製した平板を、８１℃の乾燥機内で４８時間保持した。この平板から、直径４０ｍｍの円盤を切り取り、加熱後の試験片とした。評価は、初期忌避性能と同様に行い、加熱後の忌避率を求めた。当該忌避率が５０％以上であれば、ダニ忌避性は良好であり、８０％以上であれば、非常に良好であると判断した。
【００３７】
（７）初期蚊忌避性能
上記成形性の評価で作製した平板を縦４０ｍｍ×横５５ｍｍの長方形４枚に切り取り、試験片とした。評価は、以下の通り行った。
（ａ）縦２００ｍｍ×横２００ｍｍ×高さ５００ｍｍの金網をφ１ｍｍのナイロン編地で覆う。
（ｂ）縦１００ｍｍ×横１４０ｍｍ×厚さ１０ｍｍのシャーレに寒天４０ｍｌを流し固める。
（ｃ）その上に前記試験片を４枚載せる。次いで、１ｍｌの純水を試験片にまんべんなく滴下する。
（ｄ）このシャーレを金網内に入れ、並べて立て掛ける。害虫忌避剤を添加しないで成形した試験片をブランクとする。
（ｅ）金網内に約５０頭のアカイエカ雌成虫を放す。
（ｆ）温度３５℃、湿度１０〜３０％ＲＨの環境下で遮光して静置し、３０分後及び６０分後に降着した蚊の数を合計する（１回目）。
（ｇ）金網内の試験片を入れ換え、繰り返し試験を行う（２回目）。
（ｈ）次式により忌避率を算出した。
忌避率（％）＝｛（Ｂ−Ｍ）／Ｂ｝×１００
Ｂ：ブランク試験片に降着した蚊の合計
Ｍ：害虫忌避剤を含有する試験片に降着した蚊の合計（前記２回の試験の合計）
初期の忌避率が５０%以上であれば蚊忌避性は良好であり、８０％以上であれば、非常に良好であると判断した。
【００３８】
（８）蚊忌避性能の持続性
上記成形性の評価で作製した平板を、６０℃の温水に５０時間浸漬した。この平板を縦４０ｍｍ×横５５ｍｍの長方形４枚に切断し、試験片とした。評価は、上記初期蚊忌避性能と同様な方法で行った。
当該忌避率が５０％以上であれば、蚊忌避性は良好であり、８０％以上であれば、非常に良好であると判断した。
【００３９】
２．害虫忌避剤の製造
＜実施例１＞
東ソーシリカ社製  商品名「ニップジェルＣＸ−２００」を１２０℃で、２４時間減圧乾燥し、水分を１．５％とした。このシリカゲル８０．０ｇを室温下で撹拌しながら、フェノトリン２０．０ｇを添加し（薬剤と無機多孔性物質の合計を１００ｇとする）、１０分間撹拌して混合物を得た。次いで、当該混合物を８０℃で４時間加熱して乾燥し、害虫忌避剤Ａを製造した。
【００４０】
＜実施例２〜９＞
無機多孔性物質の水分が、１．５〜２．５質量％になるように予め乾燥した。次に、無機多孔性物質、及び薬剤担持量を表１の通りにした以外は、実施例１と同様にして製造し、害虫忌避剤Ｂ〜Ｉを得た。
【００４１】
＜比較例１〜１１＞
無機多孔性物質の水分が、１．５〜２．５質量％になるように予め乾燥した。次に、薬剤、無機多孔性物質、及び薬剤担持量を表１の通りにした以外は、実施例１と同様にして製造し、害虫忌避剤Ｊ〜Ｔを得た。
なお、表２、３中の略号は、次の材料を示す。
・無機多孔性物質
ＣＸ−２００：東ソー・シリカ社製商品名「ニップジェルＣＸ−２００」（シリカゲル）
ＢＹ−２００：東ソー・シリカ社製商品名「ニップジェルＢＹ−２００」（シリカゲル）
ＮＳ−１００：東亞合成社製商品名「ケスモン」（ケイ酸アルミニウム）
ＮＳ−２０：東亞合成社製商品名「ケスモン」（ケイ酸アルミニウム）
サイリシア３５０：富士シリシア社製商品名「サイリシア３５０」（シリカゲル）
Ｙ型ゼオライト：東ソー社製商品名「ＨＳＺ−３８５ＨＵＡ」
β型ゼオライト：東ソー社製商品名「ＨＳＺ−９６０ＨＯＡ」
合成雲母：コープケミカル製「ソマシフＭＥ−１００」をＣａＣｌ2溶液で層間のＮａイオンをＣａイオンに置換したもの。
【００４２】
【表２】
2016166144.tif 000003
【００４３】
＜実施例１１＞
実施例１の方法で製造した害虫忌避剤Ａを用いて、上記の成形性、初期忌避性能、及び忌避性能の持続性、を評価した。結果を表３に示した。
＜実施例１２〜１９＞
実施例２〜９の方法で製造した害虫忌避剤Ｂ〜Ｉを用いて、実施例１１と同様に評価した。
【００４４】
＜比較例１１〜２１＞
比較例１〜１１の方法で製造した害虫忌避剤Ｊ〜Ｔを用いて、実施例１１と同様に評価した。
＜比較例２２＞
無機多孔性物質を使用せず、フェノトリン０．４％のみをナイロン樹脂に添加して成形し、実施例１１と同様に評価した。
【００４５】
＜比較例２３＞
無機多孔性物質を使用せず、ペルメトリン０．４％のみをナイロン樹脂に添加して成形し、実施例１１と同様に評価した。
【００４６】
＜比較例２４＞
無機多孔性物質を使用せず、ディート０．４％のみをナイロン樹脂に添加して成形し、実施例１１と同様に評価した。
【００４７】
【表３】
2016166144.tif 000004
【００４８】
表２、３の結果によれば、実施例１〜９の害虫忌避剤は、初期忌避率が８０％以上であり、良好な害虫忌避性能を有している。また、実施例２，５，８の害虫忌避剤は、持続性の評価においても忌避率が８０％以上であり、非常に良好な害虫忌避性能を有している。一方、比較例１〜５は無機多孔性物質が本発明の範囲外であり、比較例６〜９は薬剤が本発明の範囲外の忌避剤であることから、成形性及び害虫忌避性能が低い。
【産業上の利用可能性】
【００４９】
本発明の害虫忌避剤は、害虫忌避効果が高く、適度な徐放性を有する。また、本発明の害虫忌避剤と各種樹脂を溶融混練して加工する場合でも、薬剤が熱分解したり揮散したりすることはなく、耐熱性にも優れる。このことから、本発明の害虫忌避剤は、繊維、塗料、シート、及び樹脂成形品などの加工品に優れた害虫忌避性能を付与することができる。